Способ получения порошка вентильного металла

1. Способ получения порошка вентильного металла, включающий восстановление оксидного соединения вентильного металла парами магния или кальция при повышенной температуре в инертной атмосфере, кислотное выщелачивание оксида магния или кальция из продуктов восстановления, отмывку порошка водой до нейтрального состояния, сушку отмытого порошка, термообработку, отличающийся тем, что термообработке подвергают продукты восстановления перед выщелачиванием из них оксида магния или кальция, при этом термообработку ведут при температуре 1000-1500°C в течение 0,5-2 часов.
2. Способ по п. 1, отличающийся тем, что в качестве вентильного металла используют тантал или ниобий, при этом восстановление оксидного соединения тантала или ниобия парами магния ведут при температуре 600-1000°C, а парами кальция - при температуре 800-1200°C.
3. Способ по п. 1, отличающийся тем, что термообработку продуктов восстановления ведут в атмосфере аргона или гелия при избыточном давлении 5-20 кПа.
4. Способ по п. 1, отличающийся тем, что термообработку продуктов восстановления тантала ведут при температуре 1200-1500°C.
5. Способ по п. 1, отличающийся тем, что термообработку продуктов восстановления ниобия ведут при температуре 1000-1400°C.
6. Способ по п. 1, отличающийся тем, что кислотное выщелачивание оксида магния или кальция проводят раствором соляной, серной или азотной кислоты.